(57)【要約】【課題】自然環境に戻すことが容易な材料を用い、かつ高い安全性を有しつつ防カビや防虫等の作用を有し、湿気、水分に対して撥水性を示す藺草の花茣蓙を提供する。抗カビ作用及び環境浄化の効果のある花茣蓙を提供する。【解決手段】藺草織物に緑茶から抽出したお茶成分とバイダー成分に溶解したフッ素系成分との混合液を重量比率として、お茶成分１に対して、フッ素成分０．５〜４部にした混合溶液を、藺草織物の表面にｍ２当たり０．５〜３０ｇを塗布して、１００℃〜１５０℃で熱処理した撥水性抗カビ用花茣蓙である。【選択図】図１
0003180528.tif 000002
【実用新案登録請求の範囲】
【請求項１】
藺草織物に緑茶から抽出したお茶成分とバイダー成分に溶解したフッ素系成分との混合液を重量比率として、お茶成分１に対して、フッ素成分０．５〜４部にした混合溶液を、藺草織物の表面に一平方メートル当たり０．５〜３０ｇを塗布して、１００℃〜１５０℃で熱処理されていることを特徴とする撥水性抗カビ用花茣蓙
【請求項２】
緑茶から抽出したお茶成分は、茶葉茎１００重量に対して水５００〜２０００重量で、８０℃〜１５０℃で、５分〜１６０分間で抽出されている抽出物を使用されていることを特徴とする請求項１に記載の撥水性抗カビ用花茣蓙
【請求項３】
フッ素系成分は、パーフルオロノナン酸、およびパーフロロオクタン酸系樹脂の撥水剤であって、バインダーとして、ポリビニールアルコール、酢酸ビニール系ラテックス、アクリル酸系樹脂、ウレタン系の樹脂から選ばれたものによって溶解されて、お茶の抽出成分に対して０．１〜１倍に添加されていることを特徴とする請求項１、又は請求項２に記載の撥水性抗カビ用花茣蓙
【請求項４】
請求項１に記載の撥水性抗菌・防虫用花茣蓙において、半畳型の花茣蓙に縁を付けた茣蓙製品、及び裏面にキルト布を取りつけた花茣蓙製品、及び周囲に縁を付けた花茣蓙製品であることを特徴とする撥水性抗カビ用花茣蓙製品
【考案の詳細な説明】
【技術分野】
【０００１】茣蓙など藺草製品に茶のカテキンを含浸させることで、抗菌、抗カビ、防虫作用をもって、水溶液に対して撥水性であって、藺草目に侵入することなく、簡単に清掃が出来る製品である。また人体に無害で環境に良い優れた製品が出来る。本考案は、花茣蓙の製造に関し、より詳細には抗カビ、防虫作用を有する茣蓙に関する。
【背景技術】
【０００２】近年、清潔を志向する傾向から、抗カビ、抗菌といった作用を有するものが好まれている。このような中にあって、藺草の茣蓙、敷物についても抗カビ、抗菌といった作用を有するものが望まれている。また藺草自体は吸湿に対して良好とは言えない。最近は気密性の高い建物の内部に藺草の畳が配設されることが多く、周囲が高湿となり畳が必要以上の湿気を吸収することで、畳内部においてカビ、ダニ、あるいは細菌が増殖することやそれに伴う悪臭が問題となることがあった（特許文献１参照）。【０００３】一方、畳は生活空間に配設されるものであるので、高い安全性を有しつつ防臭や抗菌、防虫等の作用を有するものである必要があった。さらに、環境保護の観点から、自然環境に戻すことが困難な材料は畳表の材料として使用が好まれないこともあった（特許文献２〜３参照）。
【先行技術文献】
【特許文献】
【０００４】
【特許文献１】特開平９−７２０７２号公報
【特許文献２】特開２００３−１８４２８２号公報
【特許文献３】特開２００４−２２５５１３号公報
【考案の概要】
【考案が解決しようとする課題】
【０００５】藺草に茶のカテキンに使用することで、人体無害で環境に良い優れたい草の畳、茣蓙、敷物などの製品が出来、防虫性、殺菌性をもって、耐久性は向上した製品となる。
湿気に対しても対抗性を持つものが要請させている。また生活環境として室内で水溶液などの飲料を使用することが多くなっている。そのため花茣蓙などにカビ等で零すことも多くなっている。その対策も必要になっている。【０００６】そこで、上記した要求を満たすため、本考案では、自然環境に戻すことが容易な材料を用い、かつ高い安全性を有しつつ撥水性であって、しかも防かび、さらには抗菌、防虫等の作用を有する花茣蓙を提供する、及び該藺草製品の茣蓙・畳に抗カビ、抗虫性及び耐水性を付与することを目的とする。
【課題を解決するための手段】
【０００７】本考案は花茣蓙の抗カビ、抗虫作用及び、無害で環境に良い優れ、撥水生を持っており、水滴が藺草の目に浸みこむことのない製品であり、藺草表の耐久性は通常のものに比較して長持ちできるものである。
花茣蓙は、茶葉の成分から抽出した液を塗った茣蓙である。茶葉は、抗カビ、抗菌・防虫作用を有するカテキン類及びタンニン類等を含有していることから、該藺草製品の茣蓙・畳に抗カビ、抗菌性及び耐水性を付与することができる。
カビとしてアスペルギルス、ペニシリウム、クラドスポリウムなどに有効に作用した。なた藺草の表面にフッ素樹脂成分の塗布にして表面の撥水性を効果的に発揮するものである。【０００８】藺草織物に緑茶から抽出したお茶成分とバイダー成分に溶解したフッ素系成分との混合液を重量比率として、お茶成分１に対して、フッ素成分０．５〜４部にした混合溶液を、藺草織物の表面にｍ２当たり０．５〜３０ｇを塗布して、１００℃〜１５０℃で熱処理している撥水性抗カビ用花茣蓙である。【０００９】緑茶から抽出したお茶成分は、茶葉茎１００重量に対して水５００〜２０００重量で、８０℃〜１５０℃で、５分〜１６０分間で抽出されている抽出物を使用されているものである。【００１０】フッ素系は、パーフルオロノナン酸、およびパーフロロオクタン酸系の撥水剤であって、バインダーとして、ポリビニールアルコール、酢酸ビニール系ラテックス、アクリル酸系樹脂、ウレタン系の樹脂から選ばれたものによって溶解されて、お茶の抽出成分に対して０．１〜１倍に添加されている。【００１１】さらにカテキンと撥水性成分として、茣蓙に茶の抽出成分とフッ素系樹脂の成分との液を塗布して、加熱加工している撥水性抗カビ用花茣蓙である。
緑茶から抽出したお茶成分カテキン、タンニンとフッ素系樹脂とバイダーの液を藺草表のｍ２当たり１〜２０ｇを塗布して、１００℃〜１５０℃で熱処理している。好ましくはｍ２当たり３〜１０ｇであって、１１０℃〜１３０℃である。【００１２】お茶成分とフッ素系樹脂とバイダーとの液の重量比率は、お茶成分１に対して、フッ素樹脂成分０．５〜４部、バインダー成分０．１〜１部である。緑茶から抽出したお茶成分は、緑茶１００重量に対して水５００〜２０００重量で、８０℃〜１５０℃で加熱抽出されたものである。【００１３】フッ素系樹脂は、パーフルオロノナン酸、およびパーフロロオクタン酸系の撥水剤であって、お茶の抽出成分に対して１〜５倍を添加している
バインダーは、ポリビニールアルコール、酢酸ビニール系ラテックス、アクリル酸系樹脂、ウレタン系の樹脂であって、お茶の抽出成分に対して０．１〜１倍を添加されている撥水性抗カビ用花茣蓙である。【００１４】撥水抗カビ用花茣蓙において、半畳型の花茣蓙に縁を付けた茣蓙製品、および裏面にキルト布を取りつけた花茣蓙製品、周囲に縁を付けた花茣蓙である撥水性抗カビ用花茣蓙製品である。【００１５】藺草から製造した茣蓙に茶のカテキンで加工するカテキン含有の茣蓙の製造である。
前記茶のカテキンが、前記藺草の表面に保有されるものである。前記茶のカテキンが、藺草内に含有量１３重量％〜１重量％含有することが好ましいものである。茶を煎じた溶液を藺草の内部に形成する藺草の敷物、茣蓙にカテキンの含有の形成を有してなる。【００１６】前記茶葉茎が、前記藺草の表面に沿った層状に保有されるものであってもよい。こうすることで本藺草茣蓙の表面に沿って広く、本藺草の茣蓙が有する前記した抗菌性、防虫性及び防臭性等の効果を奏することができるので好ましい。また、本畳内において茶葉が形成する該層は、藺草の表面のうちできるだけ広い範囲に存する方が、前記した抗菌性の効果を強力に奏することができるので好ましく、該表面のうち該層が存する割合（該層から該表面に垂直に投影した面積が該表面に占める割合）が好ましい。
【考案の効果】
【００１７】抗カビ、抗菌、防虫作用及び、製品の強度が増して、さらに長持ちできる花茣蓙の藺草表の製品で、環境に優れた製品が出来る。花茣蓙として抗カビ効果を示し、ダニ、のみなどの防御も出来て、表面での撥水性を示しているので、飲料などの液体を零しても簡単に拭き取りができるので、衛生的に長持ちできるものである。【００１８】自然環境に戻すことが容易な材料を用い、かつ高い安全性を有しつつ撥水性であって、しかも防カビの作用を有する花茣蓙を得て、該藺草製品の茣蓙・畳に抗カビを主体的に示し、抗菌性及び防虫性も付与した。
【図面の簡単な説明】
【００１９】
【図１】撥水性抗カビ加工した花茣蓙の製造工程図
【図２】撥水性抗カビ加工した花茣蓙（縁付き茣蓙製品）の斜視図
【図３】撥水性抗カビ加工した花茣蓙（縁付き茣蓙製品）の断面図
【図４】撥水性抗カビ加工した縁付き半畳組み合わせ花茣蓙の斜視図
【図５】撥水性抗カビ加工した裏面キルト付き花茣蓙の斜視図
【図６】撥水性抗カビ加工した装飾性花茣蓙の斜視図
【図７】撥水性抗カビ加工した花茣蓙のカビ防止写真
【考案を実施するための形態】
【００２０】以下、本考案の実施の形態を図面を参照して説明する。しかしながら、これらによって本考案は何ら制限されるものではない。図１は、一実施形態の本考案の畳（本畳）を示す斜視図であり、図２は、断面図である。図１及び図２を参照して、一実施形態の本考案の花茣蓙について説明する。
【実施例１】
【００２１】図１に示すような花茣蓙にお茶のカテキン成分と撥水性のフッ素樹脂成分を塗布したものである。茣蓙は、藺草からの織物で、幅９００ｍｍ、長さ３０００ｍｍのものを３枚繋いだものである。これらの工程によって塗布したものである。また花茣蓙への塗布、噴霧装置は、原液のお茶抽出液とのフッ素樹脂液を圧力調整機によって吐出させて、噴霧ノズルに持って行き、５ｃｃ／秒の速度で均一に噴霧した。また茣蓙の藺草敷物（原反：２４ｍ）はローラーに載せて８ｍ／分の速度で移動させる。当該液を噴霧した後、すばやく１２０℃の熱風で乾燥しながら巻き取り機にて巻き取った。【００２２】原液のお茶抽出液は、抽出釜容器２０００Ｌに、緑茶成分を５０ｋｇに水５００ｋｇを入れて、６０℃で１２０分加熱抽出を行った。抽出溶液２００ｋｇを取り出して、塗布操作に使用された。またフッ素樹脂は旭硝子社のアサヒガード（商品名）３０００ｇにポリビニールアルコールのバインダー１５０ｇを加えてフッ素樹脂混合液を調製した。
このお茶抽出液５００ｇに対してフッ素樹脂混合液５００ｇの混合した液を茣蓙の表面に塗布した。【００２３】得られた茣蓙は、水、飲料を零しても藺草の茣蓙面には侵入しなかった。茣蓙の表面に水滴となって存在して、拭き取りが容易であった。またお茶の香りとカテキン成分により、図７に示すようにカビの発生はほとんどなく、さらにダニ類の付着もなく、長期間衛生的に使用することができた。
【実施例２】
【００２４】実施例１と同様に花茣蓙にお茶のカテキン成分と撥水性のフッ素樹脂成分を塗布したものである。花茣蓙の原反のロール巻きは、幅９５０ｍｍ、長さ２２００ｍｍのものである。塗布、噴霧装置によって、原液の１２のお茶抽出液とのフッ素樹脂液を圧力調整機によって吐出させて、４の噴霧ノズルに持って行き、５ｃｃ／秒の速度で均一に噴霧する。また茣蓙の藺草敷物（原反：２４ｍ）はローラーに載せて８ｍ／分の速度で移動させる。当該液を噴霧した後、すばやく１２０℃の熱風で乾燥しながら巻き取り機にて巻き取った。【００２５】フッ素樹脂混合液を使用して塗布した。このお茶抽出液に対してフッ素樹脂混合液の比率１．１：１の混合した液を藺草茣蓙の表面に塗布した。
この製品を図４の縁付き半畳組み合わせ花茣蓙を製作した。
得られた畳表を持つ縁付き半畳組み合わせ花茣蓙は、水、飲料を零しても藺草の茣蓙面には侵入しなかった。茣蓙の表面に水滴となって存在して、拭き取りが容易であった。またお茶の香りとカテキン成分により、カビの発生、ダニ類の付着はなく、長期間衛生的に使用することができた。また図７の写真に示すようにカビの発生はほとんど認められなかった。
【実施例３】
【００２６】実施例１と同様に図３に示す花茣蓙にお茶のカテキン成分と撥水性のフッ素樹脂成分を塗布したものである。花茣蓙の原反のロール巻きは、幅９５０ｍｍ、長さ２２００ｍｍのものである。塗布、噴霧装置によって、原液のお茶抽出液とフッ素樹脂液を圧力調整機によって吐出させて、噴霧ノズルに持って行き、５ｃｃ／秒の速度で均一に噴霧する。
また茣蓙の藺草敷物（原反：２４ｍ）はローラーに載せて８ｍ／分の速度で移動させる。
当該液を噴霧した後、すばやく１２０℃の熱風で乾燥しながら巻き取り機にて巻き取る。【００２７】フッ素樹脂混合液を使用して塗布した。このお茶抽出液に対してフッ素樹脂混合液の比率１．３：１の混合した液を畳表の表面に塗布した。
図５に示すように、得られた畳表を試用した裏面キルト付き花茣蓙は、表面の畳表の部分には水、飲料を零しても藺草の茣蓙面には侵入しなかった。茣蓙の表面に水滴となって存在して、拭き取りが容易であった。またお茶の香りとカテキン成分により、カビの発生、ダニ類の付着はなく、長期間衛生的に使用することができた。
【実施例４】
【００２８】実施例３と同様に、図６に示すように、得られた畳表を試用した装飾性花茣蓙を製造した。この花茣蓙にお茶抽出液に対してフッ素樹脂混合液の比率０．９：１の混合した液を茣蓙の表面に塗布して、図４のように縁を付けた。
得られた処理した畳表を試用した装飾性花茣蓙は、水、飲料を零しても藺草の茣蓙面には侵入しなかった。茣蓙の表面に水滴となって存在して、拭き取りが容易であった。
またお茶の香りとカテキン成分により、カビの発生もなく、ダニ類の付着もなく、長期間衛生的に使用することができた。また図７の写真に示すようにカビの発生はほとんど認められなかった。
【符号の説明】
【００２９】１．縁部材
２．藺草織物構造体（藺草）
３．お茶、フッ素成分塗膜
４．茣蓙
５．カビ
６．畳表
７．シャレー
８．アスペルギルス
９．ペニシリウム
１０．クラドスポルウム
１１．茶染め畳表
１２．処理なし畳表
１３．処理あり畳表
１４．縁付き半畳組み合わせ花茣蓙
１５．裏面キルト付き花茣蓙
１６．装飾性花茣蓙
【図１】
0003180528.tif 000003
【図２】
0003180528.tif 000004
【図３】
0003180528.tif 000005
【図４】
0003180528.tif 000006
【図５】
0003180528.tif 000007
【図６】
0003180528.tif 000008
【図７】
0003180528.tif 000009
【手続補正書】
【提出日】平成24年10月1日(2012.10.1)
【手続補正１】
【補正対象書類名】実用新案登録請求の範囲
【補正対象項目名】全文
【補正方法】変更
【補正の内容】
【実用新案登録請求の範囲】
【請求項１】
緑茶を水溶液から抽出されたカテキン含有茶成分と溶剤性樹脂成分に溶解・混合されたフッ素系成分との混合液を重量比率として、カテキン含有茶成分１に対して、フッ素系成分０．５〜４部にした混合溶液を、藺草織物の表面に一平方メートル当たり０．５〜３０ｇを塗布して、１００℃〜１５０℃で熱処理された藺草織物を使用していることを特徴とする撥水性抗カビ用花茣蓙。
【請求項２】
緑茶を水溶液から抽出したカテキン含有茶成分は、緑茶の葉茎で葉部を７０重量％以上にしたカテキン含有材料１００重量に対して一般的な上水を使用した水溶液５００〜２０００重量で、８０℃〜１５０℃で、５分〜１６０分間で抽出されている成分と有機溶剤成分に溶解・混合されたフッ素系成分との混合溶液によって処理された藺草織物を使用していることを特徴とする請求項１に記載の撥水性抗カビ用花茣蓙。
【請求項３】
有機溶剤成分に溶解・混合されたフッ素系成分は、撥水性の効果を所持しているパーフルオロノナン酸、およびパーフロロオクタン酸系樹脂であって、前記成分をポリビニールアルコール、酢酸ビニール系ラテックス、アクリル酸系樹脂、ウレタン系の樹脂から選ばれた有機溶剤性成分によって溶解・混合されて、緑茶を水溶液から抽出したカテキン含有茶成分に対して０．１〜１倍の割合で添加された混合溶液で処理されている藺草織物を使用していることを特徴とする請求項１、又は請求項２に記載の撥水性抗カビ用花茣蓙。
【請求項４】
請求項１に記載の撥水性抗カビ用花茣蓙において、半畳型の花茣蓙に縁を付けた茣蓙製品、又は裏面にキルト布を取りつけた花茣蓙製品、又は周囲に縁を付けた花茣蓙製品であることを特徴とする撥水性抗カビ用花茣蓙製品
【手続補正２】
【補正対象書類名】明細書
【補正対象項目名】全文
【補正方法】変更
【補正の内容】
【考案の詳細な説明】
【技術分野】
【０００１】花茣蓙など藺草製品に茶のカテキンを含浸させることで、抗菌、抗カビ、防虫作用をもって、水溶液に対して撥水性であって、藺草目に侵入することなく、簡単に清掃が出来る製品である。また人体に無害で環境に良い優れた製品が出来る。本考案は、花茣蓙の使用に関し、より詳細には抗カビ、防虫作用を有する茣蓙に関する。
【背景技術】
【０００２】近年、花茣蓙など藺草製品は、室内の清潔を志向する傾向から、抗カビ、抗菌といった作用を有する製品が好まれている。このような中にあって、藺草の茣蓙、敷物についても抗カビ、抗菌といった作用を有するものが望まれている。
また藺草自体は吸湿に対して良好とは言えない。最近は気密性の高い建物の内部に藺草の畳が配設されることが多く、周囲が高湿となり畳が必要以上の湿気を吸収することで、畳内部においてカビ、ダニ、あるいは細菌が増殖することやそれに伴う悪臭が問題となることがあった（特許文献１参照）。【０００３】一方、畳は生活空間に配設されるものであるので、高い安全性を有しつつ防臭や抗菌、防虫等の作用を有するものである必要があった。さらに、環境保護の観点から、自然環境に戻すことが困難な材料は畳表の材料として使用が好まれないこともあった（特許文献２〜３参照）。
花茣蓙など藺草製品は、気密性の高い住宅の内部でカビの発生に気を使っている。このカビに対して、また湿気の多い場所での対策された製品が少ない。
【先行技術文献】
【特許文献】
【０００４】
【特許文献１】特開平９−７２０７２号公報
【特許文献２】特開２００３−１８４２８２号公報
【特許文献３】特開２００４−２２５５１３号公報
【考案の概要】
【考案が解決しようとする課題】
【０００５】藺草に茶のカテキンに使用することで、人体無害で環境に良い優れたい草の畳、茣蓙、敷物などの製品が出来、防虫性、殺菌性をもって、耐久性は向上した製品となる。湿気に対しても対抗性を持つものが要請させている。また生活環境として室内で水溶液などの飲料を使用することが多くなっている。そのため花茣蓙などにカビ等で零すことも多くなっている。その対策も必要になっている。【０００６】そこで、上記した要求を満たすため、本考案では、自然環境に戻すことが容易な材料を用い、かつ高い安全性を有しつつ撥水性と抗カビ性であって、しかも防カビ、さらには抗菌、防虫等の作用を有する花茣蓙を提供する、及び該藺草製品の茣蓙・畳に抗カビ、及び耐水性を付与することを目的とする。
【課題を解決するための手段】
【０００７】本考案は花茣蓙の抗カビ、抗虫作用及び、無害で環境に良い優れ、撥水生を持っており、水滴が藺草の目に浸みこむことのない製品であり、藺草表の耐久性は通常のものに比較して長持ちできるものである。
花茣蓙は、茶葉の成分から抽出した液を塗った茣蓙である。茶葉は、抗カビ、抗菌・防虫作用を有するカテキン類及びタンニン類等を含有していることから、該藺草製品の茣蓙・畳に抗カビ、抗菌性及び耐水性を付与することができる。
カビとしてアスペルギルス、ペニシリウム、クラドスポリウムなどに有効に作用した。なお藺草の表面にフッ素樹脂成分の塗布にして表面の撥水性と合わせて抗カビ性を効果的に発揮するものである。【０００８】緑茶を水溶液から抽出されたカテキン含有茶成分と溶剤性樹脂成分に溶解・混合されたフッ素系成分との混合液を重量比率として、カテキン含有茶成分１に対して、フッ素系成分０．５〜４部にした混合溶液を、藺草織物の表面に一平方メートル当たり０．５〜３０ｇを塗布して、１００℃〜１５０℃で熱処理されている藺草織物を使用している撥水性抗カビ用花茣蓙である。【０００９】緑茶を水溶液から抽出したカテキン含有茶成分は、緑茶の葉茎で葉部を７０重量％以上したカテキン含有材料１００重量に対して上水を使用した水溶液５００〜２０００重量で、８０℃〜１５０℃で、５分〜１６０分間で抽出されている成分と溶剤性樹脂成分に溶解・混合されたフッ素系成分との混合溶液によって処理された藺草織物を使用している。【００１０】フッ素系成分は、撥水性の効果を所持しているパーフルオロノナン酸、およびパーフロロオクタン酸系樹脂であって、前記成分をポリビニールアルコール、酢酸ビニール系ラテックス、アクリル酸系樹脂、ウレタン系の樹脂から選ばれた溶剤性樹脂成分によって溶解・混合されて、緑茶を水溶液から抽出したカテキン含有茶成分に対して０．１〜１倍の割合で添加された混合溶液で処理されている藺草織物を使用している。【００１１】請求項１に記載の撥水性用抗カビ花茣蓙において、半畳型の花茣蓙に縁を付けた茣蓙製品、又は裏面にキルト布を取りつけた花茣蓙製品、又は周囲に縁を付けた花茣蓙製品である撥水性抗カビ用花茣蓙製品である【００１２】さらにカテキン含有成分と撥水性フッ素成分として、茣蓙に茶の抽出成分とフッ素系樹脂の成分との液を塗布して、加熱加工している撥水性抗カビ用花茣蓙である。緑茶から抽出したお茶成分カテキン、タンニンとフッ素系樹脂とバイダーの液を藺草表のｍ２当たり１〜２０ｇを塗布して、１００℃〜１５０℃で熱処理している。好ましくはｍ２当たり３〜１０ｇであって、１１０℃〜１３０℃である。【００１３】藺草から製造した茣蓙に茶のカテキンで加工するカテキン含有の茣蓙の製造である。前記茶のカテキンが、前記藺草の表面に保有されるものである。前記茶のカテキンが、藺草内に含有量１重量％〜１３重量％含有することが好ましいものである。茶を煎じた溶液を藺草の内部に形成する藺草の敷物、花茣蓙にカテキンの含有の形成を有してなる。【００１４】前記茶葉茎が、前記藺草の表面に沿った層状に保有されるものであってもよい。
こうすることで本藺草茣蓙の表面に沿って広く、本藺草の茣蓙が有する前記した抗菌性、防虫性及び防臭性等を含めて抗カビ性の主体的に効果を奏することができるので好ましい。また、本畳内において茶葉が形成する該層は、藺草の表面のうちできるだけ広い範囲に存する方が、前記した抗カビ性の効果を強力に奏することができるので好ましく、該表面のうち該層が存する割合が好ましい。
【考案の効果】
【００１５】抗カビを主体的に、抗菌、防虫作用も含み、花茣蓙製品の強度が増して、さらに長持ちできる藺草製品で、環境に優れた製品が出来る。花茣蓙として抗カビ主体的に効果を示し、ダニ、のみなどの防御も出来て、表面での撥水性を示しているので、飲料などの液体を零しても簡単に拭き取りができるので、衛生的に長持ちできるものである。【００１６】自然環境に戻すことが容易な材料を用い、かつ高い安全性を有しつつ撥水性であって、しかも防カビの作用を有する花茣蓙を得て、該藺草製品の茣蓙・畳に抗カビを主体的に示し、抗菌性及び防虫性も付与した。
【図面の簡単な説明】
【００１７】
【図１】撥水性抗カビ加工した花茣蓙の製造工程図
【図２】撥水性抗カビ加工した花茣蓙（縁付き茣蓙製品）の斜視図
【図３】撥水性抗カビ加工した花茣蓙（縁付き茣蓙製品）の断面図
【図４】撥水性抗カビ加工した縁付き半畳組み合わせ花茣蓙の斜視図
【図５】撥水性抗カビ加工した裏面キルト付き花茣蓙の斜視図
【図６】撥水性抗カビ加工した装飾性花茣蓙の斜視図
【図７】撥水性抗カビ加工した花茣蓙のカビ防止写真
【考案を実施するための形態】
【００１８】以下、本考案の実施の形態を図面を参照して説明する。しかしながら、これらによって本考案は何ら制限されるものではない。図１は、一実施形態の本考案の畳（本畳）を示す斜視図であり、図２は、断面図である。図１及び図２を参照して、一実施形態の本考案の花茣蓙について説明する。
【実施例１】
【００１９】図１に示すような花茣蓙に緑茶に含有するカテキン成分と溶剤性樹脂成分に溶解・混合された撥水性のフッ素樹脂成分を塗布したものである。花茣蓙は、藺草からの織物で、幅９００ｍｍ、長さ３０００ｍｍのものを３枚繋いだものである。これらの工程によって塗布したものである。また花茣蓙への塗布、噴霧装置は、原液のお茶抽出液とのフッ素樹脂液を圧力調整機によって吐出させて、噴霧ノズルに持って行き、５ｃｃ／秒の速度で均一に噴霧した。また茣蓙の藺草敷物（原反：２４ｍ）はローラーに載せて８ｍ／分の速度で移動させる。当該液を噴霧した後、すばやく１２０℃の熱風で乾燥しながら巻き取り機にて巻き取った。【００２０】原液の緑茶抽出液は、抽出釜容器２０００Ｌに、葉部を８０％以上含有する緑茶を５０ｋｇに上水５００ｋｇを入れて、６０℃で１２０分加熱抽出を行った。
抽出溶液２００ｋｇを取り出して、塗布操作に使用された。またフッ素樹脂はアサヒガード（旭硝子社の商品名）３０００ｇにポリビニールアルコールの樹脂溶剤１５０ｇを加えてフッ素樹脂混合液を調製した。
この緑茶茶抽出液５００ｇに対してフッ素樹脂混合液５００ｇとを混合した液を花茣蓙の表面に塗布した。【００２１】得られた茣蓙は、水、飲料を零しても藺草の茣蓙面には侵入しなかった。茣蓙の表面に水滴となって存在して、拭き取りが容易であった。またお茶の香りとカテキン成分により、図７に示すようにカビの発生はほとんどなく、さらにダニ類の付着もなく、長期間衛生的に使用することができた。
【実施例２】
【００２２】実施例１と同様に花茣蓙に実施例１と同様な緑茶のカテキン成分と撥水性のフッ素樹脂成分を塗布したものである。花茣蓙の原反のロール巻きは、幅９５０ｍｍ、長さ２２００ｍｍのものである。塗布、噴霧装置によって、原液の１２の緑茶抽出液とのフッ素樹脂液を圧力調整機によって吐出させて、４の噴霧ノズルに持って行き、５ｃｃ／秒の速度で均一に噴霧する。また花茣蓙の藺草敷物（原反：２４ｍ）はローラーに載せて８ｍ／分の速度で移動させる。当該液を噴霧した後、すばやく１２０℃の熱風で乾燥しながら巻き取り機にて巻き取った。【００２３】フッ素樹脂混合液を使用して塗布した。この緑茶抽出液に対してフッ素樹脂混合液の比率１．１：１の混合した液を藺草茣蓙の表面に塗布した。
この製品を図４の縁付き半畳組み合わせ花茣蓙を製作した。
得られた畳表を持つ縁付き半畳組み合わせ花茣蓙は、水、飲料を零しても藺草の茣蓙面には侵入しなかった。茣蓙の表面に水滴となって存在して、拭き取りが容易であった。またお茶の香りとカテキン成分により、カビの発生、ダニ類の付着はなく、長期間衛生的に使用することができた。また図７の写真に示すようにカビの発生はほとんど認められなかった。
【実施例３】
【００２４】実施例１と同様に図３に示す花茣蓙に実施例１と同様な緑茶のカテキン成分と撥水性のフッ素樹脂成分を塗布したものである。花茣蓙の原反のロール巻きは、幅９５０ｍｍ、長さ２２００ｍｍのものである。塗布、噴霧装置によって、原液のお茶抽出液とフッ素樹脂液を圧力調整機によって吐出させて、噴霧ノズルに持って行き、５ｃｃ／秒の速度で均一に噴霧する。また茣蓙の藺草敷物（原反：２４ｍ）はローラーに載せて８ｍ／分の速度で移動させる。当該液を噴霧した後、すばやく１２０℃の熱風で乾燥しながら巻き取り機にて巻き取る。【００２５】フッ素樹脂混合液を使用して塗布した。このお茶抽出液に対してフッ素樹脂混合液の比率１．３：１の混合した液を畳表の表面に塗布した。
図５に示すように、得られた畳表を試用した裏面キルト付き花茣蓙は、表面の畳表の部分には水、飲料を零しても藺草の茣蓙面には侵入しなかった。茣蓙の表面に水滴となって存在して、拭き取りが容易であった。またお茶の香りとカテキン成分により、カビの発生、ダニ類の付着はなく、長期間衛生的に使用することができた。
【実施例４】
【００２６】実施例３と同様に、図６に示すように、得られた畳表を試用した装飾性花茣蓙を製造した。この花茣蓙に実施例１と同様な緑茶のカテキン成分の抽出液に対してフッ素樹脂混合液の比率０．９：１の混合した液を茣蓙の表面に塗布して、図４のように縁を付けた。
得られた処理した畳表を試用した装飾性花茣蓙は、水、飲料を零しても藺草の茣蓙面には侵入しなかった。花茣蓙の表面に水滴となって存在して、拭き取りが容易であった。またお茶の香りとカテキン成分により、カビの発生もなく、ダニ類の付着もなく、長期間衛生的に使用することができた。また図７の写真に示すようにカビの発生はほとんど認められなかった。
【符号の説明】
【００２７】１．縁部材
２．藺草織物構造体（藺草）
３．お茶、フッ素成分塗膜
４．茣蓙
５．カビ
６．畳表
７．シャレー
８．アスペルギルス
９．ペニシリウム
１０．クラドスポルウム
１１．茶染め畳表
１２．処理なし畳表
１３．処理あり畳表
１４．縁付き半畳組み合わせ花茣蓙
１５．裏面キルト付き花茣蓙
１６．装飾性花茣蓙